(57)【要約】      （修正有）【課題】従来の蛍光灯、ネオンサインなどより発熱量が少ないため、看板内の温度が低くかつ湿度が高く、カビの発生がしやすいＬＥＤ看板の使用にも充分耐え得る抗菌性能を有する看板用コート剤を提供する。【解決手段】抗菌剤および樹脂を含むことを特徴とする看板用コート剤であり、抗菌剤が銀系抗菌剤、酸化亜鉛から選択される少なくとも１種類の無機系抗菌剤、有機系抗菌剤が、イミダゾール系抗菌剤から選択される少なくとも２種類の有機系抗菌剤である。【選択図】なし【特許請求の範囲】
【請求項１】
抗菌剤および樹脂を含むことを特徴とする看板用コート剤。
【請求項２】
前記抗菌剤が、無機系抗菌剤および有機系抗菌剤を含むことを特徴とする請求項１に記載の看板用コート剤。
【請求項３】
前記無機系抗菌剤が、銀系抗菌剤、酸化亜鉛から選択される少なくとも１種類の無機系抗菌剤であることを特徴とする請求項２に記載の看板用コート剤。
【請求項４】
前記有機系抗菌剤が、イミダゾール系抗菌剤から選択される少なくとも２種類の有機系抗菌剤であることを特徴とする請求項２または３に記載の看板用コート剤。
【請求項５】
前記抗菌剤が、１，２−ベンズイソチアゾリン−３−オン、２，３，５，６−テトラクロロ−４−（メチルスルホニル）ピリジンおよび１０，１０−オキシビス（フェノキシ）アルシンから選択される少なくとも１種類を含むことを特徴とする請求項１〜４のいずれかに記載の看板用コート剤。
【請求項６】
前記看板がＬＥＤ看板であることを特徴とする請求項１〜５のいずれかに記載の看板用コート剤。
【請求項７】
請求項１〜６のいずれかに記載の看板用コート剤が塗られたことを特徴とする看板。
【発明の詳細な説明】
【技術分野】
【０００１】
本発明は、ＬＥＤ看板などの看板用コート剤、看板および看板のコーティング方法に関する。
【背景技術】
【０００２】
細菌などの原核生物、カビ、酵母などの真核生物、さらには藻類などの微生物を除去や忌避する抗菌性組成物として、各微生物に対して２種類以上の薬剤を組み合わせることで、相乗効果が得られることが知られている。すなわち、２種類以上の薬剤を併用することで、抗菌スペクトルが拡大したり、最小生育阻止濃度（ＭＩＣ値：Ｍｉｎｉｍｕｍ  Ｉｎｈｉｂｉｔｏｒｙ  Ｃｏｎｃｅｎｔｒａｔｉｏｎの略）（ｐｐｍ）が各薬剤を単独使用する場合に比して減少したりするといった相乗効果を奏する。そして、異なる種類の薬剤を併用する方法として、有機系抗菌剤および無機系抗菌剤を用いる構成が知られている（例えば、特許文献１，２参照）。
【０００３】
特許文献１に記載のものは、銀、銅、亜鉛などの金属成分と、この金属成分以外の無機酸化物とからなり抗菌・防黴・防藻性作用を有する無機酸化物微粒子と、チアゾール系化合物およびイミダゾール系化合物のうちの少なくともいずれか一方の有機系抗菌・防黴・防藻剤とを含有している。
特許文献２には、有機溶剤、基材、イミダゾール系の有機系抗菌剤から選ばれた少なくとも２種、および無機系抗菌剤を含有する分散体が記載されている。
【先行技術文献】
【特許文献】
【０００４】
【特許文献１】特開２００４−３３９１０２号公報
【特許文献２】特開２００７−２１１００４号公報
【発明の概要】
【発明が解決しようとする課題】
【０００５】
看板はカビ発生による外観不良により、清掃あるいは交換による作業が必要であり、その経済的影響は多大であった。看板分野では今後ＬＥＤの使用が大きく拡大すると考えられる。しかしながら、ＬＥＤは、従来の蛍光灯、ネオンサインなどより発熱量が少ないため、看板内の温度が低くかつ湿度が高いためカビ発生がしやすい状況である。また、ＬＥＤは従来の蛍光灯等よりも寿命が長いため、カビの影響が大きくなり、外観に問題が発生することが予想される。
本発明の目的は、ＬＥＤ看板の使用にも充分耐え得る抗菌性能を有する看板用コート剤を提供することである。
【課題を解決するための手段】
【０００６】
本発明によれば、以下の看板用コート剤などが提供される。
１．抗菌剤および樹脂を含むことを特徴とする看板用コート剤。
２．前記抗菌剤が、無機系抗菌剤および有機系抗菌剤を含むことを特徴とする１に記載の看板用コート剤。
３．前記無機系抗菌剤が、銀系抗菌剤、酸化亜鉛から選択される少なくとも１種類の無機系抗菌剤であることを特徴とする２に記載の看板用コート剤。
４．前記有機系抗菌剤が、イミダゾール系抗菌剤から選択される少なくとも２種類の有機系抗菌剤であることを特徴とする２または３に記載の看板用コート剤。
５．前記抗菌剤が、１，２−ベンズイソチアゾリン−３−オン、２，３，５，６−テトラクロロ−４−（メチルスルホニル）ピリジンおよび１０，１０−オキシビス（フェノキシ）アルシンから選択される少なくとも１種類を含むことを特徴とする１〜４のいずれかに記載の看板用コート剤。
６．前記看板がＬＥＤ看板であることを特徴とする１〜５のいずれかに記載の看板用コート剤。
７．１〜６のいずれかに記載の看板用コート剤が塗られたことを特徴とする看板。
【発明の効果】
【０００７】
本発明によれば、ＬＥＤ看板にも使用できる抗菌性能を有する看板用コート剤が提供できる。
【発明を実施するための形態】
【０００８】
本発明の看板用コート剤は、抗菌剤と樹脂を含む。好ましくは、抗菌剤は無機系抗菌剤と有機系抗菌剤の組み合わせである。
さらに、適宜、有機溶剤および／または分散剤を含むことができる。
【０００９】
なお、本発明において、コート剤または抗菌剤が有する「抗菌性（抗菌効果）」とは、真菌や細菌などの菌類の生育や繁殖を阻止するといった抗菌効果そのものに加え、防カビ・抗カビ効果や、防藻効果といったものも含む。
【００１０】
樹脂としては、例えば、ポリエチレン系樹脂、ポリプロピレン系樹脂、ポリウレタン系樹脂、ポリエチレンテレフタレートなどのポリエステル系樹脂、ナイロン（ポリアミド）系樹脂、アクリル樹脂、ビニル樹脂、シリコン系樹脂などの樹脂材料の一種を単独で、または二種以上を組み合わせて使用することができる。
結晶性樹脂を用いるとき、結晶化度が比較的に低い樹脂材料を用いることが好ましい。すなわち、結晶化度が低い樹脂材料の方が、抗菌作用が発揮されやすくなるためである。
【００１１】
有機溶剤は揮発性であることが好ましい。例えば揮発性の溶剤で、トルエンやキシレン、ケトン、アルコールおよびエステルの一種を単独で、または二種以上を組み合わせて使用することができる。
ケトンとしては、例えば、メチルエチルケトンやメチルイソブチルケトンなどで、単独または二種以上を組み合わせて使用することができる。
アルコールとしては、例えば２−プロパノールやn−ブチルアルコール、メタノールやエタノールなどで、単独または二種以上を組み合わせて使用することができる。
エステルとしては、例えば酢酸エチルや酢酸ブチルなどの中性エステルが用いられ、単独または二種以上を組み合わせて使用することができる。
他に、アミド系としてジメチルホルムアミドなども適宜使用できる。なお、ベンゼン、トルエン、キシレン、シクロヘキサンなどの環状構造を有する有機溶剤も使用できるが、近年では環境の観点から避けられる傾向がある。
【００１２】
分散剤を用いると有機溶剤に対して溶解質や分散質ではない抗菌剤でも良好に有機溶剤に分散する状態が得られる。その結果、看板の表面に例えば塗布する際に、略均一に表面に抗菌剤を担持させることができ、作業性の向上が容易に得られるとともに、被処理体の表面における略均一な抗菌作用を容易に発揮させることができる。
分散剤は、例えば界面活性剤などで、ポリカルボン酸塩系、スルホン酸塩系、リン酸エステル系、アミド系、高級アルコール系などの一種を単独、または二種以上を組み合わせて使用することができる。
【００１３】
本発明の看板用コート剤では、好ましくは、少なくとも２種のイミダゾール系の有機系抗菌剤と、少なくとも１種の無機系抗菌剤とを含有する。特に好ましくは、抗菌剤として、２種のイミダゾール系の有機系抗菌剤と、１種の無機系抗菌剤のみを含有する。
【００１４】
有機系抗菌剤と無機系抗菌剤の組み合わせ（抗菌性組成物）は、表１ないし表６に示す微生物である菌類（真菌類、細菌類、藻類など）に対して、低いＭＩＣ値でも抗菌効果を奏し格段に広い抗菌スペクトルを示す。
すなわち、ＭＩＣ値を５０ｐｐｍ以下と厳しいレベルとしても、真菌類２１４種、細菌類１３１種、藻類２７種（現時点で確認済み）を示す。なお、表１ないし表３に真菌類、表４および表５に細菌類、表６に藻類を示す。
なお、表１ないし表６において、実施例１は、後述する実施例１で用いた抗菌組成物の、Ａはチアベンダゾールとカルベンダジムとが１：１で混合された抗菌性組成物、Ｂは銀担持リン酸ジルコニウム（東亞合成社製  商品名  ノバロン）と酸化亜鉛（関東化学株式会社試薬）が１８：８２で混合された抗菌性組成物のＭＩＣ値のデータである。また、表１ないし表６において、比較例における空白部分は、抗菌効果が認められなかったことを意味する。
【００１５】
【表１】
2010202733.tif 000002
【００１６】
【表２】
2010202733.tif 000003
【００１７】
【表３】
2010202733.tif 000004
【００１８】
【表４】
2010202733.tif 000005
【００１９】
【表５】
2010202733.tif 000006
【００２０】
【表６】
2010202733.tif 000007
【００２１】
イミダゾール系の有機系抗菌剤としては、例えばベンゾイミダゾールカルバミン酸化合物、イオウ原子含有ベンゾイミダゾール化合物、ベンゾイミダゾールの環式化合物誘導体などが例示できる。
【００２２】
ベンゾイミダゾールカルバミン酸化合物としては、１Ｈ−２−ベンゾイミダゾールカルバミン酸メチル、１−ブチルカルバモイル−２−ベンゾイミダゾールカルバミン酸メチル、６−ベンゾイル−１Ｈ−２−ベンゾイミダゾールカルバミン酸メチル、６−（２−チオフェンカルボニル）−１Ｈ−２−ベンゾイミダゾールカルバミン酸メチルなどが例示できる。
イオウ原子含有ベンゾイミダゾール化合物としては、１Ｈ−２−チオシアノメチルチオベンゾイミダゾール、１−ジメチルアミノスルフォニル−２−シアノ−４−ブロモ−６−トリフロロメチルベンゾイミダゾールなどが例示できる。
ベンゾイミダゾールの環式化合物誘導体としては、２−（４−チアゾリル）−１Ｈ−ベンゾイミダゾール、２−（２−クロロフェニル）−１Ｈ−ベンゾイミダゾール、２−（１−（３，５−ジメチルピラゾリル））−１Ｈ−ベンゾイミダゾール、２−（２−フリル）−１Ｈ−ベンゾイミダゾールなどが例示できる。
【００２３】
イミダゾール系の有機抗菌剤は、少なくとも２種のみを併用する。同一のイミダゾール系でも、異なる２種を併用することにより、微生物に対して抗菌作用の相乗効果が得られ、特に、ベンゾイミダゾール環にチアゾリル基を有するものと、ベンゾイミダゾール環にカーバメート基を有するものと、を使用することが、顕著な相乗効果が得られることから好ましい。
チアゾリル基としては、例えば２−チアゾリル、４−チアゾリル、５−チアゾリルなどが例示できる。また、カーバメート基としては、このカーバメート基における炭化水素基が、例えば、メチル、エチル、ｎ−２プロピル、ｉｓｏ−プロピル、などのアルキル基が好ましく、特にメチル基あるいはエチル基を有するものが特に好ましい。
具体的には、チアゾリル基を有するものとして、２−（４−チアゾリル）−１Ｈ−ベンゾイミダゾール（チアベンダゾール：Ｔｈｉａｂｅｎｄａｚｏｌｅ（ＴＢＺ））などが例示できる。また、カーバメート基を有するものとして、メチル−２−ベンゾイミダゾールカルバミン酸メチル（カルベンダジム：Ｃａｒｂｅｎｄａｚｉｍ（ＢＣＭ））、エチル−２−ベンゾイミダゾールカルバミン酸メチルなどが例示できる。特に、２−（４−チアゾリル）−１Ｈ−ベンゾイミダゾールと、２−ベンゾイミダゾールカルバミン酸メチルとは、熱的安定性が比較的に高く、特に樹脂成形体として利用することが容易であり、また例えばグレープフルーツやオレンジ、バナナなどの防かび剤（食品添加物）としても既に利用され、人体への影響が比較的に小さい材料として確認されたものであることから、特に好ましい。
【００２４】
そして、これらイミダゾール系の有機系抗菌剤はハロゲンを含まないため、皮膚刺激性が陰性で安全性が高く、これらを含むコート剤や看板を例えば焼却処理した場合であってもダイオキシンなどの有害物質が生成せず、環境への影響がなく好ましい。また、これら抗菌剤を樹脂材料に含有させて製造する場合製造ラインにおける金属部品を腐食するなどの不都合が生じず、製造設備に特別な材料を用いた装置が不要で製造設備の簡略化や製造性の向上、装置コストの低減なども容易に得ることができるので好ましい。
また、これらイミダゾール系の有機系抗菌剤は実質的に水に不溶であるため、例えば雨露に曝されるなどの使用条件でも流れ落ちて長期間安定した抗菌性を提供できなくなるなどの不都合がない。さらに、有機溶剤、樹脂、分散剤と良好に混合して抗菌性を有した溶液として提供することができる。これは有機溶剤を除去した後に看板の表面に抗菌性被膜として残ることができる。
【００２５】
一方、無機系抗菌剤としては、亜酸化銅、銅粉、チオシアン酸銅、炭酸銅、塩化銅、硫酸銅、酸化亜鉛、硫酸亜鉛、硫酸ニッケル、銅−ニッケル合金などの無機金属化合物や、リン酸ジルコニウム、金属を担持したゼオライトなどを使用することができる。特に、金属として銀または銅を担持したリン酸ジルコニウムが好ましく、より好ましくは抗菌性の高い銀系抗菌剤である銀を担持したリン酸ジルコニウムを使用する。なお、銀系抗菌剤としては、担持した形態に限らず、金属単体の銀なども対象とすることができる。
銀や銅といった金属を担持したリン酸ジルコニウムやゼオライトは、人体への安全性に優れ、抗菌速度も速く抗菌性能に優れているとともに、リン酸ジルコニウムやゼオライトに貴金属である銀を担持させることによるコストの低減などが得られるために好ましい。
【００２６】
特に、銀担持リン酸ジルコニウムやゼオライトを利用する場合、酸化亜鉛を併用することがより好ましい。銀担持リン酸ジルコニウムと酸化亜鉛との併用により、銀担持リン酸ジルコニウム自体および酸化亜鉛自体の抗菌作用とともに、同一の無機系である無機系抗菌剤でも併用による抗菌作用の相乗効果が得られ、より顕著な抗菌性が得られることから好ましい。さらに、酸化亜鉛との併用により、銀担持リン酸ジルコニウムやゼオライトの含有量を低減でき、貴金属である銀の使用量の低減によりコストの低減も容易に得られるので好ましい。また、銀の酸化による変色を防ぐこともできる。
【００２７】
イミダゾール系の有機系抗菌剤と無機系抗菌剤との配合割合は、質量比で１：１〜５：１とすることが好ましい。
ここで、有機系抗菌剤と無機系抗菌剤との配合割合が質量比で１：１より有機系抗菌剤が少なくなると、少ないＭＩＣ値での抗菌スペクトルの拡大が得られなくなるおそれがある。一方、質量比で５：１より有機系抗菌剤が多くなると、無機系抗菌剤に比して初期抗菌性能が遅くなるおそれがある。このことから、ベンゾイミダゾール系の有機系抗菌剤と無機系抗菌剤との配合割合を、質量比で１：１〜５：１とし、有機系抗菌剤や無機系抗菌剤自体の抗菌作用とともに、有機系抗菌剤と無機系抗菌剤との併用による顕著な抗菌作用の相乗効果を適切に発揮させることが好ましい。
【００２８】
また、イミダゾール系の有機系抗菌剤として、２−（４−チアゾリル）−１Ｈ−ベンゾイミダゾールと、２−ベンゾイミダゾールカルバミン酸メチルとを併用する場合、これらの配合割合を質量比で１：１〜５：１とすることが好ましい。
ここで、２−（４−チアゾリル）−１Ｈ−ベンゾイミダゾールと、２−ベンゾイミダゾールカルバミン酸メチルとの配合割合が質量比で１：１より２−（４−チアゾリル）−１Ｈ−ベンゾイミダゾールが少なくなる、あるいは５：１より２−（４−チアゾリル）−１Ｈ−ベンゾイミダゾールが多くなると、低いＭＩＣ値で抗菌作用を示す抗菌スペクトルの数が減少、すなわち抗菌性組成物の添加量が増大するおそれがある。このことから、２−（４−チアゾリル）−１Ｈ−ベンゾイミダゾールと、２−ベンゾイミダゾールカルバミン酸メチルとの配合割合を質量比で１：１〜５：１とすることが好ましい。
【００２９】
さらに、無機系抗菌剤として、銀を担持したリン酸ジルコニウムやゼオライトと酸化亜鉛とを併用する場合、これらの配合割合を質量比で好ましくは１：１〜１：１０とする。
ここで、銀担持リン酸ジルコニウムやゼオライトと酸化亜鉛との配合割合が質量比で１：１より酸化亜鉛が少なくなると、貴金属である銀の使用量の低減による十分なコストの低減が得られにくくなる。また、銀の酸化による変色のおそれも考えられる。一方、質量比で１：１０より酸化亜鉛が多くなると、銀による十分な抗菌作用が得られにくくなって、抗菌性組成物の添加量が増大するおそれがある。このことから、銀担持リン酸ジルコニウムやゼオライトと酸化亜鉛との配合割合を質量比で１：１〜１：１０として、併用による顕著な抗菌作用の相乗効果を適切に発揮させることが好ましい。
【００３０】
また、本発明の看板用コート剤に用いる抗菌剤は、好ましくは、１，２−ベンズイソチアゾリン−３−オン、２，３，５，６−テトラクロロ−４−（メチルスルホニル）ピリジンおよび１０，１０−オキシビス（フェノキシ）アルシンから選択される少なくとも１種類を含む。
【００３１】
また、本発明の抗菌剤の使用時における濃度は、固形分換算で０．０１質量％以上１０質量％以下、好ましくは０．０５質量％以上２質量％以下とすることが望ましい。本発明の抗菌剤は、このような低濃度でも十分な抗菌効果を発揮できる。なお、固形分量は溶剤をとばした後の重量によって求められる。
ここで、抗菌剤の濃度が０．０１質量％より低くなると、少ないＭＩＣ値での抗菌スペクトルの拡大が得られにくくなり十分な抗菌性を発揮できなくなるおそれがある。一方、抗菌剤の濃度が１０質量％より高くなると、抗菌剤の配合量の増大によるコストの増大に対して抗菌効果の増大が大きくなく、経済効果が低減するので好ましくない。また、均一分散が難しくなるおそれもある。したがって、抗菌剤の濃度を０．０１質量％以上１０質量％以下とすることが好ましい。特に、０．０５質量％以上２質量％以下とすることが好ましい。
【００３２】
さらに、抗菌剤の濃度が０．１質量％以上５０質量％以下の溶液は、製造、輸送、保管することが経済的である。この濃度の溶液は、前記した濃度に希釈して用いる所謂マスターバッチとして用いることが通常である。
ここで、０．１質量％未満では、マスターバッチとしての効果があまり無く、５０質量％を超えると、溶液中で抗菌剤が均一に分散し難くなるおそれがある。また、粘度が上がり取り扱いが困難となる。したがって、抗菌剤の濃度を０．１質量％以上５０質量％以下とすることが好ましい。
【００３３】
本発明では、抗菌剤は、平均１μｍ以下の粒径に粒度調整されることが好ましい。粒度調整しておくことで、有機溶剤に対する分散性が向上するとともに、被処理体の表面に担持された際の表面の平滑性や被処理体への良好な浸透性などが得られるなど、良好な抗菌剤の担持状態が容易に得られる。
【００３４】
本発明の看板用コート剤は、上記の成分の他、顔料、染料、導電材料などを含むことができる。
【００３５】
本発明の看板用コート剤は、樹脂と抗菌剤を混合して製造できる。好ましくは、まず、有機溶媒に抗菌剤を溶解し、この抗菌剤溶液を樹脂に混合する。また、あらかじめ有機溶剤、抗菌剤などを混合しないで、有機溶剤、樹脂および抗菌剤をそれぞれ単独または二種以上を組み合わせて使用時などに混合して調製してもよい。
【００３６】
本発明の看板用コート剤は、常温においても高い抗菌作用を有するため、看板、特にＬＥＤ看板をコーティングするのに適している。
本発明の看板用コート剤は、例えば、刷毛塗りやロール塗り、スプレー塗布などの塗布、いわゆるどぶ付けや塗布などによる浸漬などにより、看板に適用する。この他、散布や、ナイフコーティングやスプレーコーティング、グラビアコーティング、フローコーティング、ダイコーティング、コンマコーティングなどの各種コーティング手段いずれかの塗工方法を、看板の種類や目的に応じて適宜選択して利用することができる。
【００３７】
また、本発明の看板用コート剤でコーティングされた看板は、コーティングした後、乾燥したものも含む。このような看板は、カビなどが発生し難い。
【実施例】
【００３８】
以下、実施例および比較例などを挙げて、本発明をより具体的に説明するが、本発明は実施例などの内容に何ら限定されるものではない。
【００３９】
〔実験１〕
（看板用コート剤）
本発明の看板用コート剤について、各成分で調製して、抗菌作用を確認した。
【００４０】
（試料）
実施例１として、抗菌性組成物として、イミダゾール系の有機系抗菌剤として市販のチアベンダゾール（関東化学株式会社より試薬として入手）およびカルベンダジム（関東化学株式会社より試薬として入手）、無機系抗菌剤として銀担持リン酸ジルコニウム（東亞合成株式会社製  商品名；ノバロン）および酸化亜鉛（関東化学株式会社より試薬として入手）を、それぞれ３３：３３：６：２８（質量比）の割合として調製された抗菌性組成物を、エタノールに１０質量％で添加し、アジホモミキサ（プライミクス株式会社製、商品名；Ｔ．Ｋ．ロボミックス）により、平均粒径０．８μｍ以下（測定機；マイクロトラックＭＴ３３００（商品名）日機装株式会社製）になるように攪拌混合し、抗菌分散液を調製する。この抗菌分散液０．８１ｇを、シリコン系樹脂（日東紡製、商品名：ＳＳＧコート  ＨＢ２１Ｂ、固形分２７％）３０ｇとイソプロピルアルコール６０ｇに添加して、ミキサ（プライミクス株式会社製、商品名；Ｔ．Ｋ．ロボミックス）で十分に攪拌混合し、看板用コート剤を調製した。調製した看板用コート剤では、抗菌性組成物０．０８１ｇに対して樹脂固形分は８．１ｇとなり、総固形分中の抗菌性組成物の量は、１質量％となっている。
また、実施例２として実施例１の抗菌性組成物に代えて市販抗菌剤である実施例１で用いるチアベンダゾールを用いて調製した看板用コート剤、実施例３として実施例１の抗菌性組成物に代えて実施例１で用いるカルベンダジムを用いて調製した看板用コート剤、実施例４として実施例１の抗菌性組成物に代えて実施例１で用いる銀担持リン酸ジルコニウムと酸化亜鉛とを１８：８２の割合とした無機系抗菌剤を用いて調製した看板用コート剤、比較例１として実施例１に抗菌性組成物を添加せずに調製した看板用コート剤を用いた。
そして、実施例１〜４および比較例１で、それぞれ調製した看板用コート剤を、アクリル板にバーコートにより１０ｇ／ｍ２−ｗｅｔで塗布し、常温で３日間放置し、試験片とした。
【００４１】
（評価方法）
（１）無機塩培地の調製
表７に示す無機塩培地を調製し、これを１２１℃で２０分間オートクレーブ殺菌後、苛性ソーダ水溶液（ＮａＯＨ水溶液）によりｐＨが６．０〜６．５となるように調整した。
【００４２】
【表７】
2010202733.tif 000008
【００４３】
（２）混合胞子液の調製
以下の表８に示した菌株（７７混合菌種）からなるカビの胞子を減菌水に懸濁させ、ろ過して濃度が約１×１０６ｃｅｌｌ／ｍｌの混合胞子液を調製した。なお、胞子の懸濁には、ラウリル硫酸ナトリウムを用いて分散を行うようにした。
【００４４】
【表８】
2010202733.tif 000009
【００４５】
（３）評価の方法
（１）で調製した無機塩培地に（２）で調製した混合胞子液をまいた後、その上からあらかじめ作製した試験片を乗せ、それぞれを載せた後、温度を２８℃、湿度を８５％ＲＨ以上とした状態で２８日間カビを培養させた。そして、カビの生育状況を目視で確認し、表９に示す判定基準を用いて評価した。その結果を表１０に示す。
【００４６】
【表９】
2010202733.tif 000010
【００４７】
【表１０】
2010202733.tif 000011
【００４８】
（評価結果）
表１０に示すように、抗菌剤を含有した実施例１ないし実施例４は、共に試験片の全面に対して３０％以下にカビが抑制されており、抗菌剤を含有していない比較例１は、試験片全面の３０％以上にカビが増殖していた。特に、実施例１では、４週間の培養後でもカビの発育は全く見られず、明確に強い防かび性を発揮することが認められた。
【００４９】
〔実験２〕
実施例５として実施例１の抗菌性組成物に代えて１，２−ベンズイソチアゾリン−３−オンを総固形分中０．３質量％となるように用いて調製した看板用コート剤、実施例６として実施例１の抗菌性組成物に代えて２，３，５，６−テトラクロロ−４−（メチルスルホニル）ピリジンを総固形分中２．０質量％となるように用いて調製した看板用コート剤、実施例７として実施例１の抗菌性組成物に代えて１０，１０−オキシビス（フェノキシ）アルシンを総固形分中０．５０質量％となるように用いて調製した看板用コート剤を用いた。
実験１と同様の評価を行った。結果を表１１に示す。
【００５０】
【表１１】
2010202733.tif 000012
【産業上の利用可能性】
【００５１】
本発明の看板用コート剤は、看板、特にＬＥＤ看板をコーティングするのに使用できる。